2 축 압출 성형기 ( 도시바 기계 주식회사 제 , TEM - 37 SS ) 를 이용 하 여 실린더 온도 240 ℃ 에서 실시 예 1 에서 얻 어 진 공중합 PC ( 80 질 량부 ) 및 , GF 로서 유리 섬유 ( T 511 : 닛폰 전기 초자 주식회사 제 , 20 질 량부 ) 를 혼련 하 여 , 열 가소 성 수지 조성물 의 펠릿 ( GF - PC 펠릿 ) 을 제작 했 다 . 이 GF - PC 펠릿 을 염화 메틸렌 에 투입 하 고 , 멤 브레인 필터 를 이용 한 여과 에 의해 염화 메틸렌 에 불용 인 GF 를 제거 했 다 . 얻 어 지 는 공중합 PC 용액 을 100 ℃ 질소 기류 하 에서 건조 시켜 , 염화 메틸렌 을 제거 하 는 것 에 의해 공중합 PC 를 얻 었 다 . 얻 어 진 공중합 PC 로부터 제작 한 클로로폼 용액 ( 10 질량 %) 의 흡광도 를 측정 하 면 , 420 nm 에 있 어서 의 흡광도 ( 광로 길 이 50 mm ) 는 0 . 11 이 며 , 황 변도 가 작 아 양호 한 외관 을 가짐 을 확인 했 다 .